СПОСОБ ПОЛУЧЕНИЯ КОМПОЗИЦИОННОГО МАТЕРИАЛА ИЗ ВОЛЬФРАМСОДЕРЖАЩЕГО МИНЕРАЛЬНОГО СЫРЬЯ

1. Способ получения композиционного материала из вольфрамсодержащего минерального сырья на основе шеелитового концентрата, включающий подготовку шихты смешением концентрата с алюминийсодержащим компонентом, кальцийсодержащим компонентом и подогревающей добавкой и последующее проведение реакции термического восстановления, отличающийся тем, что в шихту дополнительно вводят легирующий компонент, выбранный из группы, содержащей оксид хрома или его смесь с оксидом молибдена или сульфат циркония, а в качестве кальцийсодержащего компонента используют фторид кальция.
2. Способ по п.1, отличающийся тем, что оксид хрома вводят в шихту в отношении к оксиду вольфрама в концентрате в в.ч. (0,3-1,7):1.
3. Способ по п.1, отличающийся тем, что оксид хрома вводят в шихту в смеси с оксидом молибдена в соотношении к оксиду вольфрама в концентрате в в.ч. (0,4-1,0):1 и (0,2-0,8):1 соответственно.
4. Способ по п.1, отличающийся тем, что сульфат циркония вводят в шихту в соотношении к оксиду вольфрама в концентрате в в.ч. (0,5-1,2):1.
5. Способ по п.1, отличающийся тем, что в качестве алюминийсодержащего компонента в шихту вводят смесь алюминиевого порошка и с продуктом переработки алюминиевых отходов в виде опилок, взятых в количестве 60 мас.%.